(57)【要約】  【解決手段】  基板、複数個の微細輝度増強ユニットおよび強化層により構成される。基板には第一表面と第二表面が設けられる。微細輝度増強ユニットは基板の第一表面に排列され、適当な表面曲率の変化を有するように形成されることにより、光線を導引して屈折が生じる。強化層は基板の第二表面を被覆し、強化層により基板の構造を強化することができるため、基板に屈曲または摩損が生じるのを避けることができるように構成されている。  【効果】  基板の二個の表面においてそれぞれ複数個の微細輝度増強ユニットと一個の強化層を形成し、上記微細輝度増強ユニットにより適当な表面曲率の変化が生じ、上記強化層により上記基板の硬度を相対的に増やし、さらに上記基板を保護することにより、光線を導引して屈折を生じさせると共に、輝度増強フィルムの抗屈曲性と耐摩擦性を増やし、さらに製造上の歩留りを高めることができる。【選択図】    図１
0003115145.tif 000002
【実用新案登録請求の範囲】
【請求項１】
基板（３１）、複数個の微細輝度増強ユニット（３２０）および強化層（３３）により構成される強化構造を有する輝度増強フィルムであって、基板（３１）には第一表面（３１ａ）と第二表面（３１ｂ）が設けられ、基板（３１）は第一透光材質により製成されることによって光線を通すことができ、微細輝度増強ユニット（３２０）は基板（３１）の第一表面（３１ａ）に排列され、適当な表面曲率の変化を有するように形成されることにより、光線を導引して屈折が生じ、強化層（３３）は第二透光材質により製成され、強化層（３３）は基板（３１）の第二表面（３１ｂ）を被覆することにより、強化層（３３）によって基板（３１）の構造を強化することができることを特徴とする強化構造を有する輝度増強フィルム。
【請求項２】
強化層（３３）の硬度は基板（３１）の硬度より相対的に高くなるように形成されることにより、強化層（３３）は基板（３１）を保護するのに用いることができることを特徴とする請求項１記載の強化構造を有する輝度増強フィルム。
【請求項３】
強化層（３３）の第二透光材質の収縮率が実質上として基板の第一透光材質の収縮率と同じになるように制御することにより、強化層（３３）により基板（３１）に屈曲が生じるのを防止することができることを特徴とする請求項１記載の強化構造を有する輝度増強フィルム。
【請求項４】
基板（３１）の第一透光材質には第一屈折率が形成され、強化層（３３）の第二透光材質には第二屈折率が形成され、強化層（３３）の第二屈折率は基板（３１）の第一屈折率より相対的に低くなるように形成されることを特徴とする請求項１記載の強化構造を有する輝度増強フィルム。
【請求項５】
強化層（３３）の第二透光材質は屈折率の低い透明な材質からなることを特徴とする請求項４記載の強化構造を有する輝度増強フィルム。
【請求項６】
強化層（３３）の第二透光材質はアクリル系の透明樹脂からなることを特徴とする請求項５記載の強化構造を有する輝度増強フィルム。
【請求項７】
強化層（３３）の厚さは５μｍから１０μｍの間に維持することを特徴とする請求項１記載の強化構造を有する輝度増強フィルム。
【請求項８】
強化層（３３）は基板（３１）の第二表面（３１ａ）に塗布して形成されることを特徴とする請求項１記載の強化構造を有する輝度増強フィルム。
【請求項９】
強化層（３３）は基板（３１）の第二表面（３１ａ）に貼接して結合されることを特徴とする請求項１記載の強化構造を有する輝度増強フィルム。
【請求項１０】
強化層（３３）は選択的に蒸着、スパッタリングにより基板（３１）の第二表面（３１ａ）に形成されることを特徴とする請求項１記載の強化構造を有する輝度増強フィルム。
【請求項１１】
強化層（３３）は基板（３１）の光線の入射側に位置するように形成されることを特徴とする請求項１記載の強化構造を有する輝度増強フィルム。
【請求項１２】
微細輝度増強ユニット（３２０）は基板（３１）の光線の射出側に位置するように形成されることを特徴とする請求項１記載の強化構造を有する輝度増強フィルム。
【請求項１３】
微細輝度増強ユニット（３２０）は複数個のプリズムユニットからなり、上記プリズムユニットは第一傾斜面と第二傾斜面により組成されることを特徴とする請求項１記載の強化構造を有する輝度増強フィルム。
【請求項１４】
微細輝度増強ユニットは複数個の微細半円球（２２）からなることを特徴とする請求項１記載の強化構造を有する輝度増強フィルム。
【請求項１５】
微細半円球（２２）は六角形の排列法により排列されることを特徴とする請求項１４記載の強化構造を有する輝度増強フィルム。
【請求項１６】
微細輝度増強ユニットは複数個の微細円錐体（２２’）からなることを特徴とする請求項１記載の強化構造を有する輝度増強フィルム。
【請求項１７】
微細円錐体（２２’）は六角形の排列法により排列されることを特徴とする請求項１６記載の強化構造を有する輝度増強フィルム。
【請求項１８】
微細輝度増強ユニット（３２０）にはそれぞれ二個の曲面（３２１）、二個の波谷共直線（３２２）と一個の波峰共直線（３２３）が形成され、微細輝度増強ユニット（３２０）は隣接に排列して実質的に等高の構造面が組成されることを特徴とする請求項１記載の強化構造を有する輝度増強フィルム。
【請求項１９】
波谷共直線（３２２）は直底辺からなることを特徴とする請求項１８記載の強化構造を有する輝度増強フィルム。
【請求項２０】
波谷共直線（３２２）は曲底辺からなることを特徴とする請求項１８記載の強化構造を有する輝度増強フィルム。
【請求項２１】
波峰共直線（３２３）は波状曲線からなることを特徴とする請求項１８記載の強化構造を有する輝度増強フィルム。
【請求項２２】
微細輝度増強ユニットは複数個の湾曲菱形柱ユニット（４２）からなり、湾曲菱形柱ユニット（４２）にはそれぞれ二個の延伸曲面（４２ａ、４２ｂ）、二個の波谷共直線（４２１）と一個の波峰共直線（４２２）が形成され、さらに少なくとも一個の延伸曲面（４２ａ、４２ｂ）は波浪湾曲状に形成されることにより、表面曲率の変化が生じることを特徴とする請求項１記載の強化構造を有する輝度増強フィルム。
【請求項２３】
各湾曲菱形柱ユニット（４２）は選択的に同じ幅と高さを有するように形成されることにより、各延伸曲面（４２ａ、４２ｂ）には同じ曲率の変化を有するように形成されることを特徴とする請求項２２記載の強化構造を有する輝度増強フィルム。
【請求項２４】
各湾曲菱形柱ユニット（４２）は選択的に異なる幅と同じ高さを有するように形成されることにより、各延伸曲面（４２ａ、４２ｂ）には異なる曲率の変化を有するように形成されることを特徴とする請求項２２記載の強化構造を有する輝度増強フィルム。
【請求項２５】
各湾曲菱形柱ユニット（４２）は選択的に同じ幅と異なる高さを有するように形成されることにより、各延伸曲面（４２ａ、４２ｂ）には異なる曲率の変化を有するように形成されることを特徴とする請求項２２記載の強化構造を有する輝度増強フィルム。
【請求項２６】
湾曲菱形柱ユニット（４２）の少なくとも一個の延伸曲面（４２ａ、４２ｂ）は複数個の側脊部（４２３）が突出するように設けられることにより、表面曲率の変化が生じることを特徴とする請求項２２記載の強化構造を有する輝度増強フィルム。
【請求項２７】
微細輝度増強ユニット（３２０）は基板（３１）の第一表面（３１ａ）に一体になるように成形されることを特徴とする請求項１記載の強化構造を有する輝度増強フィルム。
【請求項２８】
微細輝度増強ユニット（３２０）は基板（３１）の第一表面（３１ａ）に貼接されることを特徴とする請求項１記載の強化構造を有する輝度増強フィルム。
【請求項２９】
基板（３１）の第一透光材質はエポキシ樹脂、ＵＶ接着剤の材質からなることを特徴とする請求項１記載の強化構造を有する輝度増強フィルム。
【考案の詳細な説明】
【技術分野】
【０００１】
本考案は、強化構造を有する輝度増強フィルムに関するもので、特に液晶表示器（Liquid Crystal Display）に使用される輝度増強フィルムにおいて、その二つの表面にはそれぞれ複数個の微細輝度増強ユニットと一個の強化層が形成されることにより、適当な表面曲率の変化を提供すると共に、抗屈曲性と耐摩擦性を増やす強化構造を有する輝度増強フィルムに係るものである。
【背景技術】
【０００２】
従来の輝度増強フィルムとしては、図９に示すように、輝度増強フィルム１にはベース１１および複数個の菱状柱ユニット１２が含まれ、菱状柱ユニット１２はベース１１の表面に排列される。菱状柱ユニット１２は第一傾斜面１２ａおよび第二傾斜面１２ｂにより組成され、菱状柱ユニット１２により光線を屈折することによって集光の現象を生じさせるようにとしたものがある（例えば、特許文献１、２を参照）。
【０００３】
また、従来の輝度増強フィルムとしては、輝度増強フィルムには基板、菱形柱ユニット層および拡散層が含まれ、上記菱形柱ユニット層と拡散層はそれぞれ上記基板の上、下表面に形成される。光線は上記拡散層側から上記基板に入射し、そして上記菱形柱ユニット層から射出するように形成される。上記拡散層には複数個の拡散顆粒が形成され、上記拡散顆粒は光線を屈折するのに用いられ、そして上記菱形ユニット層は光線を屈折するのに用いられることにより、集光の現象を生じさせるようにとしたものがある（例えば、特許文献３を参照）。
【特許文献１】ＰＣＴ特許公開番号第Ｗ０９６／２３６４９号
【特許文献２】アメリカ特許番号第５，６２６，８００号
【特許文献３】アメリカ特許番号第６，２８０，０６３号
【考案の開示】
【考案が解決しようとする課題】
【０００４】
上記のような従来の輝度増強フィルムにおいては、実際に製造上において輝度増強フィルム１の基板１１の下表面は平坦を保っており、そしてさらに加工によっていかなる構造を形成していない。しかし、基板１１の上、下表面の構造の形態が不一致のため、輝度増強フィルム１には自発的に屈曲が極めて生じ易いという傾向がある。また、輝度増強フィルム１が製造された後、輝度増強フィルム１はコンベアによる輸送と適当な積み重ねを経なければならない。しかし、輸送と積み重ねの期間において基板１１の下表面にも不意に傷が生じ易い。上述した屈曲と傷により出荷時の製品の歩留りに影響を及ぼしてしまうという問題点があった。
【０００５】
また、上記のような従来の輝度増強フィルムにおいては、上記基板の下表面には上記拡散層が形成されるが、上記拡散層により輝度増強フィルムが自発的に屈曲が生じるのを防止するのに物足りない。また、上記拡散層の拡散顆粒は部分的に上記拡散層の表面から露出しているため、輝度増強フィルムが輸送と積み重ねの期間において、隣接のいかなる二個の輝度増強フィルムの間には不意に互いに傷が生じ易い。上述した屈曲と傷により出荷時の製品の歩留りに影響を及ぼしてしまうという問題点があった。このように、上記のような従来の輝度増強フィルムをさらに改良しなければならない。
【０００６】
本考案はこのような問題点に鑑みて考案したものであって、その目的とするところは、基板の二個の表面においてそれぞれ複数個の微細輝度増強ユニットと一個の強化層を形成し、上記微細輝度増強ユニットにより適当な表面曲率の変化が生じ、上記強化層により上記基板の硬度を相対的に増やし、さらに上記基板を保護することにより、光線を導引して屈折を生じさせると共に、輝度増強フィルムの抗屈曲性と耐摩擦性を増やし、さらに製造上の歩留りを高めることができる強化構造を有する輝度増強フィルムを提供しようとするものである。
【０００７】
本考案の第一の目的は、基板の二個の表面においてそれぞれ複数個の微細輝度増強ユニットと一個の強化層を形成し、上記強化層により上記基板の硬度を相対的に増やすことにより、輝度増強フィルムの抗屈曲性、耐摩擦性と製造上の歩留りを増やすことができる強化構造を有する輝度増強フィルムを提供しようとするものである。
【０００８】
本考案の第二の目的は、基板の二個の表面においてそれぞれ複数個の微細輝度増強ユニットと一個の強化層を形成し、上記強化層の透光材質の収縮率を適当に制御することにより、上記基板の硬度を相対的に増やし、さらに上記基板を保護するため、輝度増強フィルムの抗屈曲性、耐摩擦性と製造上の歩留りを増やすことができる強化構造を有する輝度増強フィルムを提供しようとするものである。
【０００９】
本考案の第三の目的は、基板の二個の表面においてそれぞれ複数個の微細輝度増強ユニットと一個の強化層を形成し、上記微細輝度増強ユニットは菱形柱ユニット、微細半円球、微細円錐体、波面細条、湾曲菱形柱ユニットから選択することができるため、輝度増強フィルムの輝度増強の効率を高めることができる強化構造を有する輝度増強フィルムを提供しようとするものである。
【課題を解決するための手段】
【００１０】
上記目的を達成するために、本考案による強化構造を有する輝度増強フィルムは、下記のようになるものである。すなわち、
基板、複数個の微細輝度増強ユニットおよび強化層により構成される。基板には第一表面と第二表面が設けられ、基板は第一透光材質により製成されることによって光線を通すことができる。微細輝度増強ユニットは基板の第一表面に排列され、適当な表面曲率の変化を有するように形成されることにより、光線を導引して屈折が生じる。強化層は第二透光材質により製成され、強化層は基板の第二表面を被覆することにより、強化層によって基板の構造を強化することができる。
【００１１】
本考案による強化構造を有する輝度増強フィルムは、強化層の硬度は基板の硬度より相対的に高くなるように形成されることにより、強化層は基板を保護するのに用いることもできる。また、強化層の第二透光材質の収縮率が実質上として基板の第一透光材質の収縮率と同じになるように制御することにより、強化層により基板に屈曲が生じるのを防止することもできる。また、基板の第一透光材質には第一屈折率が形成され、強化層の第二透光材質には第二屈折率が形成され、強化層の第二屈折率は基板の第一屈折率より相対的に低くなるように形成されることもできる。また、強化層の第二透光材質は屈折率の低い透明な材質からなることもできる。また、強化層の第二透光材質はアクリル系の透明樹脂からなることもできる。また、強化層の厚さは５μｍから１０μｍの間に維持することもできる。また、強化層は基板の第二表面に塗布して形成されることもできる。また、強化層は基板の第二表面に貼接して結合されることもできる。また、強化層は選択的に蒸着、スパッタリングにより基板の第二表面に形成されることもできる。また、強化層は基板の光線の入射側に位置するように形成されることもできる。また、微細輝度増強ユニットは基板の光線の射出側に位置するように形成されることもできる。また、微細輝度増強ユニットは複数個のプリズムユニットからなり、上記プリズムユニットは第一傾斜面と第二傾斜面により組成されることもできる。また、微細輝度増強ユニットは複数個の微細半円球からなることもできる。また、微細半円球は六角形の排列法により排列されることもできる。また、微細輝度増強ユニットは複数個の微細円錐体からなることもできる。また、微細円錐体は六角形の排列法により排列されることもできる。また、微細輝度増強ユニットにはそれぞれ二個の曲面、二個の波谷共直線と一個の波峰共直線が形成され、微細輝度増強ユニットは隣接に排列して実質的に等高の構造面が組成されることもできる。また、波谷共直線は直底辺からなることもできる。また、波谷共直線は曲底辺からなることもできる。また、波峰共直線は波状曲線からなることもできる。また、微細輝度増強ユニットは複数個の湾曲菱形柱ユニットからなり、湾曲菱形柱ユニットにはそれぞれ二個の延伸曲面、二個の波谷共直線と一個の波峰共直線が形成され、さらに少なくとも一個の延伸曲面は波浪湾曲状に形成されることにより、表面曲率の変化が生じることもできる。また、各湾曲菱形柱ユニットは選択的に同じ幅と高さを有するように形成されることにより、各延伸曲面には同じ曲率の変化を有するように形成されることもできる。また、各湾曲菱形柱ユニットは選択的に異なる幅と同じ高さを有するように形成されることにより、各延伸曲面には異なる曲率の変化を有するように形成されることもできる。また、各湾曲菱形柱ユニットは選択的に同じ幅と異なる高さを有するように形成されることにより、各延伸曲面には異なる曲率の変化を有するように形成されることもできる。また、湾曲菱形柱ユニットの少なくとも一個の延伸曲面は複数個の側脊部が突出するように設けられることにより、表面曲率の変化が生じることもできる。また、微細輝度増強ユニットは基板の第一表面に一体になるよう��成形されることもできる。また、微細輝度増強ユニットは基板の第一表面に貼接されることもできる。また、基板の第一透光材質はエポキシ樹脂、ＵＶ接着剤の材質からなることもできる。
【考案の効果】
【００１２】
本考案の強化構造を有する輝度増強フィルムによれば、基板の二個の表面においてそれぞれ複数個の微細輝度増強ユニットと一個の強化層を形成し、上記強化層により上記基板の硬度を相対的に増やすことにより、輝度増強フィルムの抗屈曲性、耐摩擦性と製造上の歩留りを増やすことができるという利点がある。
【００１３】
本考案の強化構造を有する輝度増強フィルムによれば、基板の二個の表面においてそれぞれ複数個の微細輝度増強ユニットと一個の強化層を形成し、上記強化層の透光材質の収縮率を適当に制御することにより、上記基板の硬度を相対的に増やし、さらに上記基板を保護するため、輝度増強フィルムの抗屈曲性、耐摩擦性と製造上の歩留りを増やすことができるという利点がある。
【００１４】
本考案の強化構造を有する輝度増強フィルムによれば、基板の二個の表面においてそれぞれ複数個の微細輝度増強ユニットと一個の強化層を形成し、上記微細輝度増強ユニットは菱形柱ユニット、微細半円球、微細円錐体、波面細条、湾曲菱形柱ユニットから選択することができるため、輝度増強フィルムの輝度増強の効率を高めることができるという利点がある。
【考案を実施するための最良の形態】
【００１５】
本考案の実施の形態について、以下、図面を参照して説明する。
【実施例１】
【００１６】
図１を参照すると、本考案の実施例１の強化構造を有する輝度増強フィルムには基板１１、複数個の菱形柱ユニット１２と強化層１３が含まれる。基板１１には第一表面１１ａと第二表面１１ｂが形成され、基板１１は光線が入射して通過するのに用いられることができる。菱形柱ユニット１２は微細輝度増強ユニット（microstructure）に属するもので、菱形柱ユニット１２は基板１１の第一表面１１ａにおいて平らに排列され、菱形柱ユニット１２（微細輝度増強ユニット）は好ましくは基板１１の光線の射出側に位置するように形成される。菱形柱ユニット１２は第一傾斜面１２ａと第二傾斜面１２ｂにより組成され、菱形柱ユニット１２は少なくとも一次元の方向において光線の屈折が生じるのに用いられることにより、集光の現象を生じさせる。基板１１と菱形柱ユニット１２（微細輝度増強ユニット）は同じ透光材質から一体成形の方式を利用して製成することができ、例えばエポキシ樹脂（epoxy）、ＵＶ接着剤の材質から製成することができる。また、基板１１と菱形柱ユニット１２（微細輝度増強ユニット）も異なる透光材質から貼接の成形方式を利用して製成することができるため、異なる特性または製造上の需要性に符合することができると共に、本考案における適用の範囲と製造上の自由度を増やすことができる。
【００１７】
再び図１を参照すると、本考案の実施例１の強化層１３は選択的に塗布、貼接、蒸着、スパッタリングなどの方式を利用して基板１１の第二表面１１ｂに被覆することができ、そして強化層１３は好ましくは基板１１の光線の入射側に位置するように形成される。強化層１３は屈折率の低い透明な材質により製成され、好ましくはアクリル系の透明樹脂（acrylic resin）からなり、強化層１３の屈折率も好ましくは基板１１の屈折率より相対的に低くなるように形成される。特に、強化層１３の硬度は基板１１の硬度より相対的に高くなるように形成されることにより、強化層１３により基板１１を保護することができるため、基板１１の摩損を避けることができる。また、強化層１３の透光材質の収縮率が実質上として基板１１の透光材質の収縮率と同じまたは近似になるように適当に制御することにより、強化層１３によって基板１１に屈曲が生じるのを防止することができる。さらに、強化層１３の厚さを好ましくは５μｍから１０μｍの間に維持することにより、コストを低く抑えると共に、加工の品質を制御することができる。
【００１８】
再び図１を参照すると、本考案の実施例１の輝度増強フィルム１は実際に製造上において、基板１１には第一表面１１ａと第二表面１１ｂの形態が異なるため、自発的に屈曲が生じてしまうという傾向が常にある。この時、本考案の強化層１３により比較的高い硬度を提供することにより、基板１１に屈曲が生じる確率を相対的に減らしたり、低く抑えたり、避けたりすることができるため、比較的によい抗屈曲性を形成することができる。また、輝度増強フィルム１の積み重ねまたは運搬の期間において、本考案の強化層１３により比較的高い硬度を提供することができるため、基板１１の下表面１１ｂを保護し、さらに強化層１３の表面にも傷が生じることがないため、比較的よい耐摩擦性を有するように形成される。これにより、本考案においては製品の歩留りを相対的に高めることができる。
【実施例２】
【００１９】
図２を参照すると、本考案の実施例２の強化構造を有する輝度増強フィルムが掲示される。実施例１と比較してみると、実施例２の輝度増強フィルム２には基板２１、複数個の微細半円球２２と強化層２３が含まれる。基板２１には第一表面２１ａと第二表面２１ｂが形成されることにより、それぞれ微細半円球２２が排列されると共に、強化層２３が被覆される。実施例２における最大な差異として微細輝度増強ユニットは微細半円球２２からなり、微細半円球２２は六角形の排列法により排列されるため、各微細半円球２２は全て６個の微細半円球２２と隣接するように形成される。微細半円球２２の円弧面は少なくとも二次元の方向において環形の光線の屈折を発生することができるため、集光の効率をさらに高めることができる。その他に、強化層２３も同様に比較的高い硬度を提供することができるため、輝度増強フィルム２の抗屈曲性、耐摩擦性と製造の歩留りを相対的に高めることができる。
【実施例３】
【００２０】
図３を参照すると、本考案の実施例３の強化構造を有する輝度増強フィルムが掲示される。実施例２と比較してみると、実施例３の輝度増強フィルム２には基板２１、複数個の微細円錐体２２’と強化層２３が含まれる。基板２１には第一表面２１ａと第二表面２１ｂが形成されることにより、それぞれ微細円錐体２２’が排列されると共に、強化層２３が被覆される。実施例３における最大な差異として微細輝度増強ユニットは微細円錐体２２’からなり、微細円錐体２２’は六角形の排列法により排列されるため、各微細円錐体２２’は全て６個の微細円錐体２２’と隣接するように形成される。微細円錐体２２’の円弧面は少なくとも二次元の方向において環形の光線の屈折を発生することができると共に、実施例２における微細半円球２２により集光の焦点による欠点が生じる可能性を克服することができるため、集光の品質を高めるのに役立つことができる。その他に、強化層２３も同様に比較的高い硬度を提供することができるため、輝度増強フィルム２の抗屈曲性、耐摩擦性と製造の歩留りを相対的に高めることができる。
【実施例４】
【００２１】
図４を参照すると、本考案の実施例４の強化構造を有する輝度増強フィルムが掲示される。実施例１と比較してみると、実施例４の輝度増強フィルム３には基板３１、複数個の波面微細条３２（rippled ridge）と強化層３３が含まれる。基板３１には第一表面３１ａと第二表面３１ｂが形成されることにより、それぞれ波面微細条３２が排列されると共に、強化層３３が被覆される。実施例４における最大な差異として波面微細条３２は実質的に等高の構造面からなり、波面微細条３２は複数個の微細輝度増強ユニット３２０が隣接に排列するように組成され、微細輝度増強ユニット３２０にはそれぞれ二個の曲面３２１、二個の波谷共直線３２２と一個の波峰共直線３２３が形成される。二個の曲面３２１は波谷共直線３２２と波峰共直線３２３の間に平らかつ緩やかに傾斜するように形成され、波谷共直線３２２は好ましくは直底辺からなり、波峰共直線３２３は好ましくは波状曲線からなる。微細輝度増強ユニット３２０の表面曲率は少なくとも二次元の方向において光線の屈折を発生することができると共に、集光の効率をさらに高めることができる。その他に、強化層３３も同様に比較的高い硬度を提供することができるため、輝度増強フィルム３の抗屈曲性、耐摩擦性と製造の歩留りを相対的に高めることができる。
【実施例５】
【００２２】
図５を参照すると、本考案の実施例５の強化構造を有する輝度増強フィルムが掲示される。実施例４と比較してみると、実施例５の輝度増強フィルム３にも基板３１、波面微細条３２（実質的に等高の構造面）と強化層３３が含まれる。実施例５における最大な差異として微細輝度増強ユニット３２０は選択的に不規則の方式により基板３１の第一表面３１ａに排列することができ、さらに波谷共直線３２２は好ましくは曲底辺からなる。これにより、波谷共直線３２２（曲底辺）により二個の曲面３２１が底部に接近する表面には均一した曲面が形成されることにより、微細輝度増強ユニット３２０の表面曲率は少なくとも二次元の方向において均一した光線の屈折を発生することができると共に、集光の効率をさらに高めることができる。その他に、強化層３３も同様に比較的高い硬度を提供することができるため、輝度増強フィルム３の抗屈曲性、耐摩擦性と製造の歩留りを相対的に高めることができる。
【実施例６】
【００２３】
図６を参照すると、本考案の実施例６の強化構造を有する輝度増強フィルムが掲示される。実施例１と比較してみると、実施例６の輝度増強フィルム４には基板４１、複数個の湾曲菱形柱ユニット４２と強化層４３が含まれる。基板４１には第一表面４１ａと第二表面４１ｂが形成されることにより、それぞれ湾曲菱形柱ユニット４２が排列されると共に、強化層４３が被覆される。実施例６における最大な差異として微細輝度増強ユニットは湾曲菱形柱ユニット４２からなり、湾曲菱形柱ユニット４２は互いに隣接して基板４１の第一表面４１ａに排列され、各湾曲菱形柱ユニット４２には二個の延伸曲面４２ａ、４２ｂ、二個の波谷共直線４２１と一個の波峰共直線４２２が形成される。また、各湾曲菱形柱ユニット４２には全て同じ幅と高さを有するように形成されることにより、各延伸曲面４２ａ、４２ｂには同じ曲率の変化を有するように形成される。特に、少なくとも一個の延伸曲面４２ａ、４２ｂは波浪湾曲状に形成されることにより、表面曲率の変化が生じるため、少なくとも二次元の方向において不規則な光線の屈折を発生することができると共に、模様重ね（Morie）の現象を減らすことができ、さらに輝度増強フィルム４の輝度増強の効率と光学表示器の画質を同期かつ相対的に高めることができる。その他に、強化層４３も同様に比較的高い硬度を提供することができるため、輝度増強フィルム４の抗屈曲性、耐摩擦性と製造の歩留りを相対的に高めることができる。
【実施例７】
【００２４】
図７を参照すると、本考案の実施例７の強化構造を有する輝度増強フィルムが掲示される。実施例６と比較してみると、実施例７の輝度増強フィルム４にも基板４１、湾曲菱形柱ユニット４２と強化層４３が含まれる。実施例７における最大な差異として各湾曲菱形柱ユニット４２は選択的に異なる幅と同じ高さを有するように形成されることにより、各延伸曲面４２ａ、４２ｂには異なる曲率の変化を有するように形成される。特に、少なくとも一個の延伸曲面４２ａ、４２ｂは波浪湾曲状に形成されることにより、表面曲率の変化が生じるため、少なくとも二次元の方向においてさらに複雑かつ不規則な光線の屈折を発生することができると共に、模様重ね（Morie）の現象を減らすことができ、さらに輝度増強フィルム４の輝度増強の効率と光学表示器の画質を同期かつ相対的に高めることができる。その他に、強化層４３も同様に比較的高い硬度を提供することができるため、輝度増強フィルム４の抗屈曲性、耐摩擦性と製造の歩留りを相対的に高めることができる。
【実施例８】
【００２５】
図８を参照すると、本考案の実施例８の強化構造を有する輝度増強フィルムが掲示される。実施例６と比較してみると、実施例８の輝度増強フィルム４にも基板４１、湾曲菱形柱ユニット４２と強化層４３が含まれる。実施例８における最大な差異として各湾曲菱形柱ユニット４２は選択的に同じ幅と異なる高さを有するように形成されることにより、各延伸曲面４２ａ、４２ｂには異なる曲率の変化を有するように形成される。特に、少なくとも一個の延伸曲面４２ａ、４２ｂは波浪湾曲状に形成されると共に、複数個の側脊部４２３が突出するように設けられることにより、表面曲率の変化が生じるため、少なくとも二次元の方向においてさらに複雑かつ不規則な光線の屈折を発生することができると共に、模様重ね（Morie）の現象を減らすことができ、さらに輝度増強フィルム４の輝度増強の効率と光学表示器の画質を同期かつ相対的に高めることができる。その他に、強化層４３も同様に比較的高い硬度を提供することができるため、輝度増強フィルム４の抗屈曲性、耐摩擦性と製造の歩留りを相対的に高めることができる。
【産業上の利用可能性】
【００２６】
上述の如く、従来の強化構造を有する輝度増強フィルムによれば、輝度増強フィルム１において基板１１の上、下表面が不一致によって屈曲が生じ易く、さらに下表面には保護を欠けているため、傷が生じ易いなどの問題点があった一次元による屈折しか有せず、さらに図１０に示す従来の輝度増強フィルムによれば、その構造が原因で二次元による屈折の効率を制限してしまうという問題点があったが、図１に示す本考案の強化構造を有する輝度増強フィルムによれば、基板１１の二個の表面１１ａ、１１ｂにはそれぞれ菱形柱ユニット１２（微細輝度増強ユニット）と強化層１３が形成されることにより、強化層１３を利用して基板１１の硬度を増やすことができるため、光線を導引して屈折が生じるだけではなく、輝度増強フィルム１の抗屈曲性と耐摩擦性を増やすと共に、製造上の歩留りを高めることができる。
【００２７】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２８】
【図１】本考案の実施例１の強化構造を有する輝度増強フィルムの斜視図である。
【図２】本考案の実施例２の強化構造を有する輝度増強フィルムの斜視図である。
【図３】本考案の実施例３の強化構造を有する輝度増強フィルムの斜視図である。
【図４】本考案の実施例４の強化構造を有する輝度増強フィルムの斜視図である。
【図５】本考案の実施例５の強化構造を有する輝度増強フィルムの斜視図である。
【図６】本考案の実施例６の強化構造を有する輝度増強フィルムによる局部の拡大図である。
【図７】本考案の実施例７の強化構造を有する輝度増強フィルムによる局部の拡大図である。
【図８】本考案の実施例８の強化構造を有する輝度増強フィルムによる局部の拡大図である。
【図９】従来の輝度増強フィルムの斜視図である。
【符号の説明】
【００２９】
１    輝度増強フィルム              １１    基板
１１ａ    第一平面                    １１ｂ    第二平面
１２    菱形柱ユニット                １２ａ    第一傾斜面
１２ｂ    第二傾斜面                  １３    強化層
２    輝度増強フィルム              ２１    基板
２１ａ    第一表面                    ２１ｂ    第二表面
２２    微細半円球                    ２２’    微細円錐体
２３    強化層                          ３    輝度増強フィルム
３１    基板                          ３１ａ    第一表面
３１ｂ    第二表面                    ３２    波面微細条
３２０    微細輝度増強ユニット        ３２１    曲面
３２２    波谷の共直線                ３２３    波峰共直線
３３    強化層                          ４    輝度増強フィルム
４１    基板                          ４１ａ    第一表面
４１ｂ    第二表面                    ４２    湾曲菱形柱ユニット
４２ａ    延伸曲面                    ４２ｂ    延伸曲面
４２１    波谷共直線                  ４２２    波峰共直線
４２３    側脊部                        ４３    強化層
【図１】
0003115145.tif 000003
【図２】
0003115145.tif 000004
【図３】
0003115145.tif 000005
【図４】
0003115145.tif 000006
【図５】
0003115145.tif 000007
【図６】
0003115145.tif 000008
【図７】
0003115145.tif 000009
【図８】
0003115145.tif 000010
【図９】
0003115145.tif 000011